제 1 표 또는 제 2 표 에 기재 된 원료 를 제 1 표 또는 제 2 표 에 나타내 는 비율 로 배치 믹서 를 사용 하 여 230 ℃ 및 스크루 회전수 200 rpm 의 조건 하 에서 용융 혼련 하 였 다 . 얻 어 진 혼련 물 을 압축 성형기 를 사용 하 여 230 ℃, 하중 100 ㎏ f / ㎠ ( 9 . 8 N / ㎟) 의 조건 하 에서 3 분 간 압축 성형 함 으로써 열가소성 중합체 조성물 의 두께 1 ㎜ 의 시트 를 얻 었 다 .